(57)【要約】      （修正有）【課題】透明カバー基材に加飾を施すことにおいて、加飾部と非加飾部との膜厚段差を低減することにより、高品位で安定したタッチパネルの製造方法を提供する。【解決手段】透明カバー基材１の裏面に加飾を施し、その上にタッチパネルセンサーを形成したカバー基材一体型タッチパネルセンサー装置であって、前記加飾が施される前段階で、前記透明カバー基材に前記加飾と同型同寸法の凹型を加工し、その位置に前記加飾が施された構造と、更に前記凹型がエッチングやエンボス加工でなされる。【選択図】図１
2012073726.tif 000002
【特許請求の範囲】
【請求項１】
透明カバー基材の表面に加飾を施し、その上にタッチパネルセンサーを形成するカバー基材一体型タッチパネルセンサーの製造方法であって、前記加飾が施される前段階で、前記透明カバー基材に前記加飾と同型同寸法の凹型を加工し、その位置に前記加飾を施すことを特徴とするタッチパネルの製造方法。
【請求項２】
前記透明カバー基材がガラスで、前記加飾と同型同寸法の凹型の加工がガラスエッチングにより施すことを特徴とする請求項１に記載のタッチパネルの製造方法。
【請求項３】
前記透明カバー基材が熱可塑性樹脂で、前記加飾と同型同寸法の凹型の加工がエンボス加工により施すことを特徴とする請求項１に記載のタッチパネルの製造方法。
【請求項４】
額縁状の凹部加飾を施すことを特徴とする請求項１から３記載の製造方法により作製したタッチパネル。
【発明の詳細な説明】
【技術分野】
【０００１】
本発明は、液晶ディスプレイや有機ＥＬディスプレイなどのフラットパネルディスプレイと透明カバー基材またはタッチパネルとの積層構造に関する。
【背景技術】
【０００２】
従来、携帯電話などのモバイル端末機器においては、液晶パネルなどを保護する為に、透明カバー基材が設けられている。この透明カバー基材には装飾を目的として、裏面に印刷法を用いて額縁などの加飾が施されることがある。またさらに、前記透明カバー基材に加飾を施した後、その上層部にタッチパネルセンサーを形成する場合もある。
【０００３】
前記透明カバー基材に加飾を施す場合には、加飾部の構成材料であるポリマーを主成分とするインキ層から、残留有機溶剤や樹脂バインダーの分解による低分子ガスの排出防止や、加飾部と非加飾部との膜厚段差を低減させる為に、一般にはオーバーコート層が形成される。前記タッチパネルセンサーを形成する場合は、該オーバーコート層の形成後に行われる。
【０００４】
上記のように液晶パネルなどを保護する為に、液晶パネルと透明カバー基材を張り合わせる方法については、多くの提案がなされている（特許文献１、特許文献２：参照）。しかしながら、いずれの提案も加飾部と非加飾部との膜厚段差の低減には問題がある。
【先行技術文献】
【特許文献】
【０００５】
【特許文献１】特開２００７−１７８７５８号公報
【特許文献２】特開２００９−６９３２１号公報
【発明の概要】
【発明が解決しようとする課題】
【０００６】
本発明は、前記透明カバー基材に加飾を施すことにおいて、加飾部と非加飾部との膜厚段差を低減することにより、高品位で安定したタッチパネルの製造方法を提供するものである。
【課題を解決するための手段】
【０００７】
上記の課題を解決するための手段として、請求項１に記載の発明は、透明カバー基材の裏面に加飾を施し、その上にタッチパネルセンサーを形成するカバー基材一体型タッチパネルセンサーの製造方法であって、前記加飾が施される前段階で、前記透明カバー基材に前記加飾と同型同寸法の凹型を加工し、その位置に前記加飾を施すことを特徴とするタッチパネルの製造方法である。
【０００８】
また、請求項２に記載の発明は、前記カバー基材がガラスで、前記加飾と同型同寸法の凹型の加工がガラスエッチングにより施すことを特徴とする請求項１に記載のタッチパネルの製造方法である。
【０００９】
また、請求項３に記載の発明は、前記カバー基材が熱可塑性樹脂で、前記加飾と同型同寸法の凹型の加工がエンボス加工により施すことを特徴とする請求項１に記載のタッチパネルの製造方法である。
【００１０】
また、請求項４記載の発明は、額縁状の凹部加飾を施すことを特徴とする請求項１から
３記載の製造方法により作製したタッチパネルである。
【発明の効果】
【００１１】
本発明の透明カバー基材へ加飾部加工してタッチパネルを製造する方法は、加飾部と非加飾部との膜厚段差を低減することができ、その上のオーバーコート層や、更にはタッチパネルセンサー装置を高品位で安定して製造できる効果がある。
【図面の簡単な説明】
【００１２】
【図１】本発明に係る、加飾が凹型に加工された透明カバー基材の断面の模式図を示す。
【図２】従来の、加飾が凸型に加工された透明カバー基材の断面の模式図を示す。
【図３】本発明に係る、タッチパネルの断面の模式図を示す。
【発明を実施するための形態】
【００１３】
本発明に係る透明カバー基材に加飾を施すことにおいて、加飾部と非加飾部との膜厚段差を極めて低減した、高品位で安定したタッチパネルの製造方法を一実施形態に基づいて以下に詳細に説明する。
【００１４】
本発明は、携帯電話などのモバイル端末機器においては、液晶パネルと加飾部を有する透明カバー基材の積層において、図１に示すように、透明カバー基材（１）の加飾部（４）と非加飾部（４’）との膜厚段差を極めて低減した製造技術を提案するものである。
【００１５】
具体的は、加飾を施す前段階として、前記透明カバー基材（１）に前記加飾と同型同寸法の凹型のパターンを加工して凹型加工部（３）を形成し、その後、該凹型加工部（３）に加飾を施すことにより、非加飾部（４’）との膜厚段差の極めて少ない加飾部（４）を施すことができる。これにより、加飾部（４）と非加飾部（４’）上に極めて平坦なオーバーコート層（５）を施すことができる。
【００１６】
更に、図３に示すように、上記の極めて平坦なオーバーコート層（５）の上に、密着強度の高いタッチパネルセンサー（６）を施すことができ、高品位なタッチパネルを作製することが出来る。
【００１７】
本発明に用いられる前記透明カバー基材としては、ガラス、熱可塑性樹脂、有機無機複合材など、本発明の加工工程に支障のない範囲の透明性、耐熱性、機械的強度を有する基材であれば利用できる。
【００１８】
本発明の加飾を施す為の前記凹型加工部（３）を形成する方法として、例えば、前記透明カバー基材がガラス基材について以下に説明する。
【００１９】
前記ガラス基材に加飾と同型同寸法の凸型のパターンを、汎用のガラスエッチング用のレジストインキを用いてスクリーン印刷法により印刷し、該レジストインキの硬化後、フッ化物塩、硫酸塩、フッ化水素酸、硫酸などからなるエッチング液を用いて、加飾と同型同寸法の凹型のパターンが形成できるまでエッチングし、前記レジストの現像、洗浄、乾燥工程を経て前記凹型加工部（３）を形成する。なお、前記ガラスエッチング用のレジストインキとしては、フォトレジストタイプも用いることができ、その場合は汎用のコーティング方法によりレジスト層を形成し、その後、加飾と同等のパターンを有するマスクを用いて露光、現像、洗浄、乾燥して求めるパターンを得ることができる。
【００２０】
また、前記透明カバー基材（１）が熱可塑性樹脂基材である場合の前記凹型加工部（３）を形成する方法の一例を以下に説明する。
【００２１】
前記熱可塑性樹脂基材に加飾と同型同寸法の凸型のパターンを有する熱プレス用金型を作製し、使用する前記熱可塑性樹脂基材の熱特性に応じた温度、圧力、時間の条件下で熱プレスによるエンボス加工を施し、前記凹型加工部（３）を形成する。
【００２２】
また、本発明に用いられるオーバーコート剤としては、前記透明カバー基材や加飾に用いられるポリマーを主成分とするインキ組成物との優れた密着性、透明性、耐熱性、機械的強度があるものなら限定するものではないが、好ましくは光硬化性樹脂、より好ましくはアクリル系の光硬化性樹脂含有組成物が良い。
【実施例】
【００２３】
以下に、本発明の具体的実施例について説明する。
【００２４】
＜実施例１＞
図１に示す透明カバー基材（１）として、厚さ０．５ｍｍのガラス板を用い、このガラス板に、ガラスエッチング用レジスト（ポジ型感光性樹脂であるＰＭＭＡ）を用いて、フォトリソ法により、加飾と同型同寸法の凹型のエッチングレジスト層（２）を形成し、ガラスエッチング前段階を終了した。
【００２５】
次に、フッ化水素酸を主成分とするケミカルエッチング溶液（関東化学社製、商品名：ふッ化水素酸）を用いて、深さ５μｍのエッチング加工を施し、洗浄、乾燥工程を経て、透明ガラス基材（１）に加飾と同型同寸法の凹型加工部（３）を作製した。
【００２６】
次に、前記凹型加工部（３）にスクリーン印刷法（メッシュ＃２５０のスクリーン版）により、熱硬化型インキ（帝国インキ製造社製、商品名：ＧＬＳ９１２）を用いて、加飾を施し、加飾部（４）を得た。
【００２７】
次に、上記加飾部（４）及び非加飾部（４’）の上に、アクリル樹脂系光硬化タイプのネガ型オーバーコート剤（ＪＳＲ社製、商品名：ＮＮ９０１）を、スピンコート法により塗工し、その後、紫外線照射、オーブン焼成して膜厚１０μｍのオーバーコート層（５）を得た。
【００２８】
＜実施例２＞
図１に示す透明カバー基材（１）として、厚さ０．８ｍｍの熱可塑性樹脂フィルム（新日鐵化学社製、商品名：シルプラス）を用い、加飾と同型同寸法の凸型のパターンを有する熱プレス版を作製し、その後、１１００Ｎ、７５℃、３ｍｉｎにて圧着し、加飾と同型同寸法の凹型のパターンを作製し凹型加工部（３）を得た。
【００２９】
以下、実施例１と同じ方法で、加飾部（４）およびオーバーコート層（５）を得た。
【００３０】
＜比較例１＞
実施例１と同じ透明カバー基材（１）を用い、スクリーン印刷法（メッシュ＃２５０のスクリーン版）により、熱硬化型インキ（帝国インキ製造社製、商品名：ＧＬＳ９１２）を用いて、加飾を施し、図２に示す加飾部（４）および非加飾部（４’）を得た。
【００３１】
次に、上記加飾部（４）および非加飾部（４’）の上に、アクリル樹脂系光硬化タイプのネガ型オーバーコート剤（ＪＳＲ社製、商品名：ＮＮ９０１）を、スピンコート法により塗工し、その後、紫外線照射及びオーブン焼成して膜厚２．０μｍのオーバーコート層（５）を得た。
【００３２】
次いで、公知の方法により前記のオーバーコート層上にタッチパネルセンサー（６）の
形成を行った。
【００３３】
＜比較結果＞
以下に、実施例と比較例との比較的結果について説明する。
【００３４】
上記実施例１および実施例２による本発明品は、比較品に比べて、透明カバー基材の加飾部と非加飾部との膜厚段差が極めて低減され、その上に施されたオーバーコート層が平滑で良好な結果を示した。
【００３５】
また、オーバーコート上に形成されたタッチパネルセンサーの抵抗値測定評価および動作確認において、実施例１および実施例２においては、狙いとする抵抗値が得られ、動作確認においても良好であった。一方、比較例においては、タッパネルセンサーの断線等により抵抗値異常が確認され、動作確認においても正常に作動しなかった。
【符号の説明】
【００３６】
１・・・透明カバー基材
２・・・エッチングレジスト層
３・・・凹型加工部
４・・・加飾部
４’・・非加飾部
５・・・オーバーコート層
６・・・タッチパネルセンサー
【図１】
2012073726.tif 000003
【図２】
2012073726.tif 000004
【図３】
2012073726.tif 000005